(57)【要約】【課題】III族窒化物半導体基板上に、内部量子効率が高いデバイスを形成する。【解決手段】｛１０−１０｝面、又は、｛１０−１０｝面を所定の方向に所定角度傾斜した面を主面として有するサファイア基板を準備するサファイア基板準備工程Ｓ１０と、窒化処理を行いながら、又は、窒化処理を行わずに、サファイア基板に対して熱処理を行う熱処理工程Ｓ２０と、熱処理後のサファイア基板の主面の上に、バッファ層を形成するバッファ層形成工程Ｓ３０と、バッファ層の上に、成長面が所定の面方位となっているIII族窒化物半導体層を形成する成長工程Ｓ４０と、を有し、サファイア基板の主面の面方位、熱処理時の窒化処理の有無、及び、バッファ層形成工程における成長温度の中の少なくとも１つは、III族窒化物半導体層の成長面を所定の面方位になるよう調整されているIII族窒化物半導体基板の製造方法。【選択図】図１
2018113297.tif 000002
【特許請求の範囲】
【請求項１】
｛１０−１０｝面、又は、｛１０−１０｝面を所定の方向に所定角度傾斜した面を主面として有するサファイア基板を準備するサファイア基板準備工程と、
窒化処理を行いながら、又は、前記窒化処理を行わずに、前記サファイア基板に対して熱処理を行う熱処理工程と、
前記熱処理後の前記サファイア基板の前記主面の上に、バッファ層を形成するバッファ層形成工程と、
前記バッファ層の上に、成長面が所定の面方位となっているIII族窒化物半導体層を形成する成長工程と、
を有し、
前記サファイア基板の前記主面の面方位、前記熱処理時の前記窒化処理の有無、及び、前記バッファ層形成工程における成長温度の中の少なくとも１つは、前記III族窒化物半導体層の前記成長面が前記所定の面方位になるよう調整されているIII族窒化物半導体基板の製造方法。
【請求項２】
｛１０−１０｝面、又は、｛１０−１０｝面を所定の方向に所定角度傾斜した面を主面として有するサファイア基板を準備するサファイア基板準備工程と、
前記サファイア基板に対して、窒化処理を行いながら、又は、前記窒化処理を行わずに、１０６０℃以上１１２０℃以下の温度で熱処理を行う熱処理工程と、
前記熱処理後の前記サファイア基板の前記主面の上に、８００℃以上１１２５℃以下の成長温度でバッファ層を形成するバッファ層形成工程と、
前記バッファ層の上に、III族窒化物半導体層を形成する成長工程と、
を有するIII族窒化物半導体基板の製造方法。
【請求項３】
請求項１又は２に記載のIII族窒化物半導体基板の製造方法において、
前記サファイア基板準備工程では、｛１０−１０｝面をａ面と平行になる方向に４．５°以上５．５°以下、９．５°以上１０．５°以下、１４．５°以上１５．５°以下、及び、１９．５°以上２０．５°以下の中のいずれかの角度で傾斜した面を前記主面として有する前記サファイア基板を準備し、
前記バッファ層形成工程では、前記成長温度を１０６０℃以上１１２０℃以下とするIII族窒化物半導体基板の製造方法。
【請求項４】
請求項１又は２に記載のIII族窒化物半導体基板の製造方法において、
前記サファイア基板準備工程では、｛１０−１０｝面をａ面と平行になる方向に１．５°以上２．５°以下の中のいずれかの角度で傾斜した面を前記主面として有する前記サファイア基板を準備し、
前記熱処理工程では、前記窒化処理を行いながら、前記熱処理を行い、
前記バッファ層形成工程では、前記成長温度を１０５５℃以上１１２０℃以下とするIII族窒化物半導体基板の製造方法。
【請求項５】
請求項１又は２に記載のIII族窒化物半導体基板の製造方法において、
前記サファイア基板準備工程では、｛１０−１０｝面、又は、｛１０−１０｝面を０°より大０．５°以下の中のいずれかの角度で傾斜した面を前記主面として有する前記サファイア基板を準備し、
前記熱処理工程では、前記窒化処理を行わずに、前記熱処理を行い、
前記バッファ層形成工程では、前記成長温度を１０６０℃以上１１２０℃以下とするIII族窒化物半導体基板の製造方法。
【請求項６】
請求項１又は２に記載のIII族窒化物半導体基板の製造方法において、
前記サファイア基板準備工程では、｛１０−１０｝面をｃ面と平行になる方向に１．５°以上２．５°以下の中のいずれかの角度で傾斜した面を前記主面として有する前記サファイア基板を準備し、
前記バッファ層形成工程では、前記成長温度を８００℃以上１１２０℃以下とするIII族窒化物半導体基板の製造方法。
【請求項７】
請求項１又は２に記載のIII族窒化物半導体基板の製造方法において、
前記サファイア基板準備工程では、｛１０−１０｝面をｃ面と平行になる方向に４．５°以上５．５°以下の中のいずれかの角度で傾斜した面を前記主面として有する前記サファイア基板を準備し、
前記熱処理工程では、前記窒化処理を行わずに、前記熱処理を行い、
前記バッファ層形成工程では、前記成長温度を１０６０℃以上１１２０℃以下とするIII族窒化物半導体基板の製造方法。
【請求項８】
請求項１又は２に記載のIII族窒化物半導体基板の製造方法において、
前記サファイア基板準備工程では、｛１０−１０｝面を第１の面と平行になる方向に９．５°以上１０．５°以下の中のいずれかの角度で傾斜した面を前記主面として有する前記サファイア基板を準備し、
前記熱処理工程では、前記窒化処理を行いながら、前記熱処理を行い、
前記バッファ層形成工程では、前記成長温度を１０７５℃以上１１２５℃以下とし、
前記第１の面は、ｃ面をａ面と平行になる方向に４４．５°以上４５．５°以下傾斜した面であるIII族窒化物半導体基板の製造方法。
【請求項９】
請求項１又は２に記載のIII族窒化物半導体基板の製造方法において、
前記サファイア基板準備工程では、｛１０−１０｝面を第１の面と平行になる方向に１９．５°以上２０．５°以下の中のいずれかの角度で傾斜した面を前記主面として有する前記サファイア基板を準備し、
前記熱処理工程では、前記窒化処理を行いながら、前記熱処理を行い、
前記バッファ層形成工程では、前記成長温度を１０７５℃以上１１２５℃以下とし、
前記第１の面は、ｃ面をａ面と平行になる方向に４４．５°以上４５．５°以下傾斜した面であるIII族窒化物半導体基板の製造方法。
【請求項１０】
請求項１又は２に記載のIII族窒化物半導体基板の製造方法において、
前記サファイア基板準備工程では、｛１０−１０｝面をａ面と平行になる方向に２９．５°以上３０．５°以下のいずれかの角度で傾斜した面を、更にｃ面と平行になる方向に２７．５°以上３０．５°以下のいずれかの角度で傾斜した面を前記主面として有する前記サファイア基板を準備し、
前記熱処理工程では、前記窒化処理を行いながら、前記熱処理を行い、
前記バッファ層形成工程では、前記成長温度を８００℃以上９５０℃以下とするIII族窒化物半導体基板の製造方法。
【請求項１１】
請求項１から１０のいずれか１項に記載のIII族窒化物半導体基板の製造方法において、
前記成長工程の後に、前記サファイア基板を除去する除去工程をさらに有するIII族窒化物半導体基板の製造方法。
【請求項１２】
請求項１に記載のIII族窒化物半導体基板の製造方法において、
前記熱処理工程の後、かつ、前記バッファ層形成工程の前に、前記サファイア基板上に金属含有ガスを供給する先流し工程をさらに有し、
前記成長工程では、８００℃以上１０５０℃以下の成長温度でIII族窒化物半導体層を形成するIII族窒化物半導体基板の製造方法。
【請求項１３】
III族窒化物半導体結晶で構成され、成長面の面方位が｛１０−１５｝面、及び、｛１０−１５｝面を０°より大０．５°以下の中のいずれかの角度で傾斜した面の中のいずれかであるIII族窒化物半導体層を有するIII族窒化物半導体基板。
【請求項１４】
請求項１３に記載のIII族窒化物半導体基板において、
前記成長面は前記III族窒化物半導体層の表面の一部となっており、
前記成長面と反対の表面側に位置し、前記III族窒化物半導体層と一体となっているサファイア基板をさらに有するIII族窒化物半導体基板。
【請求項１５】
請求項１４に記載のIII族窒化物半導体基板において、
前記サファイア基板は、｛１０−１０｝面をａ面と平行になる方向に９．５°以上１０．５°以下の中のいずれかの角度で傾斜した面である主面を有し、
前記主面の上に前記III族窒化物半導体層が位置するIII族窒化物半導体基板。
【発明の詳細な説明】
【技術分野】
【０００１】
本発明は、III族窒化物半導体基板、及び、III族窒化物半導体基板の製造方法に関する。
【背景技術】
【０００２】
関連する技術が特許文献１に開示されている。特許文献１に開示されているように、III族窒化物半導体結晶のｃ面上にデバイス（例：光デバイス、電子デバイス等）を形成した場合、ピエゾ電界に起因して内部量子効率が低下する。そこで、いわゆる半極性面（極性面及び無極性面と異なる面）上にデバイスを形成する試みがなされている。
【先行技術文献】
【特許文献】
【０００３】
【特許文献１】特開２０１２−１６０７５５号公報
【発明の概要】
【発明が解決しようとする課題】
【０００４】
半極性面上にデバイスを形成すれば、ｃ面上にデバイスを形成するよりも、内部量子効率を上げることができる。本発明は、所望の半極性面を成長面としてIII族窒化物半導体をエピタキシャル成長させる新たな技術を提供することを課題とする。
【課題を解決するための手段】
【０００５】
本発明によれば、
｛１０−１０｝面、又は、｛１０−１０｝面を所定の方向に所定角度傾斜した面を主面として有するサファイア基板を準備するサファイア基板準備工程と、
窒化処理を行いながら、又は、前記窒化処理を行わずに、前記サファイア基板に対して熱処理を行う熱処理工程と、
前記熱処理後の前記サファイア基板の前記主面の上に、バッファ層を形成するバッファ層形成工程と、
前記バッファ層の上に、成長面が所定の面方位となっているIII族窒化物半導体層を形成する成長工程と、
を有し、
前記サファイア基板の前記主面の面方位、前記熱処理時の前記窒化処理の有無、及び、前記バッファ層形成工程における成長温度の中の少なくとも１つは、前記III族窒化物半導体層の前記成長面が前記所定の面方位になるよう調整されているIII族窒化物半導体基板の製造方法が提供される。
【０００６】
また、本発明によれば、
｛１０−１０｝面、又は、｛１０−１０｝面を所定の方向に所定角度傾斜した面を主面として有するサファイア基板を準備するサファイア基板準備工程と、
前記サファイア基板に対して、窒化処理を行いながら、又は、前記窒化処理を行わずに、１０６０℃以上１１２０℃以下の温度で熱処理を行う熱処理工程と、
前記熱処理後の前記サファイア基板の前記主面の上に、８００℃以上１１２５℃以下の成長温度でバッファ層を形成するバッファ層形成工程と、
前記バッファ層の上に、III族窒化物半導体層を形成する成長工程と、
を有するIII族窒化物半導体基板の製造方法が提供される。
【０００７】
また、本発明によれば、
III族窒化物半導体結晶で構成され、成長面の面方位が｛１０−１５｝面、及び、｛１０−１５｝面を０°より大０．５°以下の中のいずれかの角度で傾斜した面の中のいずれかであるIII族窒化物半導体層を有するIII族窒化物半導体基板が提供される。
【発明の効果】
【０００８】
本発明によれば、所望の半極性面を成長面としてIII族窒化物半導体をエピタキシャル成長させる新たな技術が実現される。
【図面の簡単な説明】
【０００９】
【図１】本実施形態のIII族窒化物半導体基板の製造方法の処理の流れの一例を示すフローチャートである。
【図２】本実施形態のIII族窒化物半導体基板の製造方法の処理の流れの一例を示す工程図である。
【図３】本実施形態のIII族窒化物半導体基板の製造方法の処理の流れの一例を示すフローチャートである。
【図４】本実施形態のIII族窒化物半導体基板の一例を示す側面模式図である。
【図５】本実施形態のIII族窒化物半導体基板の製造方法の処理の流れの一例を示す工程図である。
【発明を実施するための形態】
【００１０】
以下、本発明のIII族窒化物半導体基板、及び、III族窒化物半導体基板の製造方法の実施形態について図面を用いて説明する。なお、図はあくまで発明の構成を説明するための概略図であり、各部材の大きさ、形状、数、異なる部材の大きさの比率などは図示するものに限定されない。
【００１１】
＜第１の実施形態＞
まず、本実施形態のIII族窒化物半導体基板の製造方法の一例を説明する。図１は、本実施形態のIII族窒化物半導体基板の製造方法の処理の流れの一例を示すフローチャートである。図示するように、本実施形態のIII族窒化物半導体基板の製造方法は、サファイア基板準備工程Ｓ１０と、熱処理工程Ｓ２０と、バッファ層形成工程Ｓ３０と、成長工程Ｓ４０と、を有する。
【００１２】
サファイア基板準備工程Ｓ１０では、｛１０−１０｝面、又は、｛１０−１０｝面を所定の方向に所定角度傾斜した面を主面として有するサファイア基板を準備する。図２（１）に、当該工程で準備したサファイア基板１０の側面模式図の一例を示す。サファイア基板１０の直径は、例えば、１インチ以上である。また、サファイア基板１０の厚さは、例えば、３００μｍ以上である。
【００１３】
主面１１は、｛１０−１０｝面、又は、｛１０−１０｝面を所定の方向に所定角度傾斜した面である。
【００１４】
｛１０−１０｝面を所定の方向に所定角度傾斜した面は、例えば、｛１０−１０｝面を任意の方向に０°より大０．５°以下の中の何れかの角度で傾斜した面であってもよい。
【００１５】
また、｛１０−１０｝面を所定の方向に所定角度傾斜した面は、｛１０−１０｝面をａ面と平行になる方向に０°より大３０°以下の中のいずれかの角度で傾斜した面であってもよい。または、｛１０−１０｝面を所定の方向に所定角度傾斜した面は、｛１０−１０｝面をａ面と平行になる方向に１２．５°より大２２．５°以下の中のいずれかの角度で傾斜した面であってもよい。例えば、｛１０−１０｝面を所定の方向に所定角度傾斜した面は、｛１０−１０｝面をａ面と平行になる方向に１．５°以上２．５°以下、４．５°以上５．５°以下、９．５°以上１０．５°以下、１４．５°以上１５．５°以下、及び、１９．５°以上２０．５°以下の中のいずれかの角度で傾斜した面であってもよい。
【００１６】
また、｛１０−１０｝面を所定の方向に所定角度傾斜した面は、｛１０−１０｝面をｃ面と平行になる方向に０°より大６０°以下の中のいずれかの角度で傾斜した面であってもよい。または、｛１０−１０｝面を所定の方向に所定角度傾斜した面は、｛１０−１０｝面をｃ面と平行になる方向に１２．５°より大２２．５°以下の中のいずれかの角度で傾斜した面であってもよい。例えば、｛１０−１０｝面を所定の方向に所定角度傾斜した面は、｛１０−１０｝面をｃ面と平行になる方向に１．５°以上２．５°以下、４．５°以上５．５°以下、９．５°以上１０．５°以下、１４．５°以上１５．５°以下、及び、１９．５°以上２０．５°以下の中のいずれかの角度で傾斜した面であってもよい。
【００１７】
また、｛１０−１０｝面を所定の方向に所定角度傾斜した面は、｛１０−１０｝面をｃ面と平行になる方向、及び、ａ面と平行になる方向の両方に、各々、上記例示した中の何れかの角度で傾斜した面であってもよい。
【００１８】
また、｛１０−１０｝面を所定の方向に所定角度傾斜した面は、｛１０−１０｝面を第１の面と平行になる方向に９．５°以上１０．５°以下、１４．５°以上１５．５°以下、及び、１９．５°以上２０．５°以下の中のいずれかの角度で傾斜した面であってもよい。第１の面は、ｃ面をａ面と平行になる方向に４４．５°以上４５．５°以下傾斜した面である。
【００１９】
また、｛１０−１０｝面を所定の方向に所定角度傾斜した面は、｛１０−１０｝面をａ面と平行になる方向に２９．５°以上３０．５°以下のいずれかの角度で傾斜した面を、更にｃ面と平行になる方向に２７．５°以上３０．５°以下のいずれかの角度で傾斜した面であってもよい。
【００２０】
サファイア基板１０の主面１１の面方位は、その上にエピ成長されるIII族窒化物半導体層の成長面の面方位を調整するための１つの因子（第１の因子）となる。すなわち、サファイア基板１０の主面１１の面方位を調整することで、その上にエピ成長されるIII族窒化物半導体層の成長面の面方位を調整できる。
【００２１】
また、サファイア基板１０の主面１１の面方位は、その上にエピ成長されるIII族窒化物半導体層の成長面の表面状態を調整するための因子にもなる。すなわち、サファイア基板１０の主面１１の面方位を調整することで、その上にエピ成長されるIII族窒化物半導体層の成長面の表面状態を調整できる。
【００２２】
第１の因子と、III族窒化物半導体層の成長面の面方位及び表面状態との関係は以下で説明する。
【００２３】
図１に戻り、熱処理工程Ｓ２０では、窒化処理を行いながら、又は、窒化処理を行わずに、サファイア基板１０に対して熱処理を行う。熱処理の条件は以下の通りである。
【００２４】
温度：８００℃以上１１２０℃以下
圧力：５０ｔｏｒｒ以上２５０ｔｏｒｒ以下
熱処理時間：１０〜１５分
キャリアガス：Ｈ２、Ｎ２
Ｈ２（キャリアガス）供給量：３．０ｓｌｍ以上１２．０ｓｌｍ以下
Ｎ２（キャリアガス）供給量：１．０ｓｌｍ以上４．５ｓｌｍ以下
【００２５】
なお、窒化処理を行いながら熱処理を行う場合、熱処理時に３０ｓｌｍ以下のＮＨ３が供給される。窒化処理を行わずに熱処理を行う場合、熱処理時にＮＨ３が供給されない。
【００２６】
上記条件での熱処理時の窒化処理の有無は、サファイア基板１０の上にエピ成長されるIII族窒化物半導体層の成長面の面方位を調整するための１つの因子（第２の因子）となる場合がある。すなわち、上記条件での熱処理時の窒化処理の有無を調整することで、サファイア基板１０の上にエピ成長されるIII族窒化物半導体層の成長面の面方位を調整できる場合がある。
【００２７】
また、上記条件での熱処理時の窒化処理の有無は、サファイア基板１０の上にエピ成長されるIII族窒化物半導体層の成長面の表面状態を調整するための因子となる場合がある。すなわち、上記条件での熱処理時の窒化処理の有無を調整することで、その上にエピ成長されるIII族窒化物半導体層の成長面の表面状態を調整できる場合がある。
【００２８】
第２の因子と、III族窒化物半導体層の成長面の面方位及び表面状態との関係は以下で説明する。
【００２９】
図１に戻り、バッファ層形成工程Ｓ３０では、図２（２）に示すように、熱処理後のサファイア基板１０の主面１１の上に、バッファ層２０を形成する。形成するバッファ層２０の厚さは、例えば、５０ｎｍ以上３００ｎｍ以下である。
【００３０】
バッファ層２０は、例えば、ＡｌＮ層である。例えば、以下の条件でＡｌＮ結晶をエピタキシャル成長させ、バッファ層２０を形成してもよい。
【００３１】
成長方法：ＭＯＣＶＤ法
成長温度：８００℃以上１１２５℃以下
圧力：９０ｔｏｒｒ以上１１０ｔｏｒｒ以下
Ｖ／III比：３０００以上６０００以下
ＴＭＡｌ供給量：４０ｃｃｍ以上１００ｃｃｍ以下
ＮＨ３供給量：１ｓｌｍ以上１０ｓｌｍ以下
キャリアガス：Ｈ２
Ｈ２（キャリアガス）供給量：３．０ｓｌｍ以上１２．０ｓｌｍ以下
【００３２】
上記条件でバッファ層２０を形成する際の成長温度は、サファイア基板１０の上にエピ成長されるIII族窒化物半導体層の成長面の面方位を調整するための１つの因子（第３の因子）となる場合がある。すなわち、上記条件でバッファ層２０を形成する際の成長温度を調整することで、サファイア基板１０の上にエピ成長されるIII族窒化物半導体層の成長面の面方位を調整できる場合がある。
【００３３】
また、上記条件でバッファ層２０を形成する際の成長温度は、サファイア基板１０の上にエピ成長されるIII族窒化物半導体層の成長面の表面状態を調整するための因子となる場合がある。すなわち、上記条件でバッファ層２０を形成する際の成長温度を調整することで、その上にエピ成長されるIII族窒化物半導体層の成長面の表面状態を調整できる場合がある。
【００３４】
第３の因子と、III族窒化物半導体層の成長面の面方位及び表面状態との関係は以下で説明する。
【００３５】
図１に戻り、成長工程Ｓ４０では、図２（３）に示すように、バッファ層２０の上に、以下の成長条件でIII族窒化物半導体結晶（例：ＧａＮ結晶）をエピタキシャル成長させ、成長面３１が所定の面方位となっているIII族窒化物半導体層３０を形成する。III族窒化物半導体層３０の厚さは、例えば、１μｍ以上２０μｍ以下である。
【００３６】
以下の成長条件でバッファ層２０の上にIII族窒化物半導体結晶をエピタキシャル成長させる本実施形態の場合、成長面３１の面方位は、上述した第１乃至第３の因子により調整できる。また、成長面３１の表面状態も、上述した第１乃至第３の因子により調整できる。第１乃至第３の因子と、III族窒化物半導体層３０の成長面３１の面方位及び表面状態との関係は以下で説明する。
【００３７】
成長方法：ＭＯＣＶＤ（Metal Organic Chemical Vapor Deposition）法
成長温度：９５０℃以上１１１０℃以下
圧力：１００ｔｏｒｒ以上５００ｔｏｒｒ以下
Ｖ／III比：５００以上２０００以下
ＴＭＧａ供給量：２００ｃｃｍ以上７５０ｃｃｍ以下
ＮＨ３供給量：２ｓｌｍ以上２５ｓｌｍ以下
キャリアガス：Ｈ２、Ｎ２
Ｈ２（キャリアガス）供給量：１３．０ｓｌｍ以上１４．０ｓｌｍ以下
Ｎ２（キャリアガス）供給量：１．０ｓｌｍ以上２．０ｓｌｍ以下
【００３８】
以上により、図２（３）に示すような、サファイア基板１０と、バッファ層２０と、III族窒化物半導体層３０とを有するIII族窒化物半導体基板１を製造することができる。図示する例の場合、III族窒化物半導体層３０の成長面３１が、III族窒化物半導体基板１の表面（露出面）の一部となっている。
【００３９】
なお、図３に示すように、本実施形態のIII族窒化物半導体基板の製造方法は、サファイア基板準備工程Ｓ１０、熱処理工程Ｓ２０、バッファ層形成工程Ｓ３０及び成長工程Ｓ４０に加えて、除去工程Ｓ５０を有してもよい。
【００４０】
除去工程Ｓ５０では、成長工程Ｓ４０の後に、サファイア基板１０を除去する。例えば、図２（３）の積層体から、研磨、スライス等により、サファイア基板１０を除去する。除去工程Ｓ５０では、さらに、バッファ層２０を除去してもよい。結果、図４に示すような、III族窒化物半導体層３０からなるIII族窒化物半導体基板１が得られる。図示する例の場合、III族窒化物半導体層３０の成長面３１が、III族窒化物半導体基板１の表面（露出面）の一部となっている。
【００４１】
本実施形態のIII族窒化物半導体基板１は、III族窒化物半導体層３０の上に、電子デバイスや光デバイス等のデバイスを形成するための基板として利用されてもよい。また、III族窒化物半導体層３０から一部をスライスなどで切り出すことにより、複数の基板を得てもよい。
【００４２】
本実施形態のIII族窒化物半導体基板１の製造方法の場合、サファイア基板１０の主面１１の面方位（第１の因子）、熱処理時の窒化処理の有無（第２の因子）、及び、バッファ層形成工程Ｓ３０における成長温度（第３の因子）の中の少なくとも１つは、III族窒化物半導体層３０の成長面３１が所定の面方位になるよう調整されている。
【００４３】
換言すれば、本実施形態のIII族窒化物半導体基板１の製造方法で製造されたIII族窒化物半導体基板１は、III族窒化物半導体層３０の成長面３１の面方位と、第１乃至第３の因子の中の少なくとも１つとが所定の関係となっている。
【００４４】
また、本実施形態のIII族窒化物半導体基板１の製造方法の場合、第１乃至第３の因子の中の少なくとも１つは、III族窒化物半導体層３０の成長面３１が所定の表面状態となるよう調整されている。
【００４５】
換言すれば、本実施形態のIII族窒化物半導体基板１の製造方法で製造されたIII族窒化物半導体基板１は、III族窒化物半導体層３０の成長面３１の表面状態と、第１乃至第３の因子の中の少なくとも１つとが所定の関係となっている。
【００４６】
表１乃至表６に、第１乃至第３の因子と、III族窒化物半導体層３０の成長面３１の面方位及び表面状態との間の上記所定の関係の一例を示す。
【００４７】
【表１】
2018113297.tif 000003
【００４８】
【表２】
2018113297.tif 000004
【００４９】
【表３】
2018113297.tif 000005
【００５０】
【表４】
2018113297.tif 000006
【００５１】
【表５】
2018113297.tif 000007
【００５２】
【表６】
2018113297.tif 000008
【００５３】
表１乃至表６においては、「サファイア主面」、「昇温時の窒化処理」、「バッファ層成長温度」、「III族窒化物半導体層の成長面」及び「表面状態」が互いに対応付けられている。
【００５４】
表中の「サファイア主面」の欄に、第１の因子の詳細、すなわち、サファイア基板１０の主面１１の面方位が示されている。「昇温時の窒化処理」の欄に、第２の因子の詳細、すなわち、熱処理時の窒化処理の有無（「あり」または「なし」）が示されている。「バッファ層成長温度」の欄に、第３の因子の詳細、すなわち、バッファ層形成工程Ｓ３０における成長温度が示されている。
【００５５】
「III族窒化物半導体層の成長面」の欄に、III族窒化物半導体層３０の成長面３１の面方位が示されている。「表面状態」の欄に、III族窒化物半導体層３０の成長面３１の表面状態が示されている。
【００５６】
表面状態「○」は、微分干渉顕微鏡観察下において、表面が鏡面構造を有しており、かつ、グレイン（結晶粒）の境界が明確に観察されない状態を意味する。表面状態「△」は、微分干渉顕微鏡観察下において、表面が鏡面構造を有しているが、グレイン（結晶粒）の境界が観察される状態を意味する。表面状態「×」は、表面が鏡面とは認められない状態を意味する。
【００５７】
表１乃至表６より、第１乃至第３の因子を調整することで、III族窒化物半導体層３０の成長面３１の面方位及び表面状態を調整できることが分かる。そして、表１乃至表６に示される第１乃至第３の因子と、III族窒化物半導体層３０の成長面３１の面方位及び表面状態との間の関係から、例えば、以下のような関係が読み取れる。
【００５８】
表１及び表２より、サファイア基板１０の主面１１を、｛１０−１０｝面からａ面と平行になる方向に０°より大１２．５°以下傾斜した面とした場合、熱処理時に窒化処理を行うと、｛１１−２２｝面成分の成長が支配的になることが分かる。そして、III族窒化物半導体層３０の成長面３１は、｛１１−２２｝面をｍ面と平行になる方向にサファイア基板１０の主面１１の｛１０−１０｝面からの傾斜角度とほぼ等しい角度傾斜した面となることが分かる。
【００５９】
また、表２より、サファイア基板１０の主面１１を、｛１０−１０｝面からａ面と平行になる方向に１２．５°より大２２．５°以下傾斜した面とした場合、熱処理時の窒化処理の有無に関わらず、｛１０−１Ｘ｝面、又は、｛２０−２Ｘ｝面成分の成長が支配的になることが分かる。
【００６０】
また、表３より、サファイア基板１０の主面１１を、｛１０−１０｝面からｃ面と平行になる方向に０°より大１２．５°以下傾斜した面とした場合、熱処理時に窒化処理を行わないと、｛１１−２２｝面成分の成長が支配的になることが分かる。そして、III族窒化物半導体層３０の成長面３１は、｛１１−２２｝面をａ面と平行になる方向にサファイア基板１０の主面１１の｛１０−１０｝面からの傾斜角度とほぼ等しい角度傾斜した面となることが分かる。
【００６１】
また、表４より、サファイア基板１０の主面１１を、｛１０−１０｝面からｃ面と平行になる方向に１２．５°より大２２．５°以下傾斜した面とした場合、熱処理時の窒化処理の有無に関わらず、｛１０−１Ｘ｝面、又は、｛２０−２Ｘ｝面成分の成長が支配的になることが分かる。
【００６２】
また、表５より、サファイア基板１０の主面１１を、第１の面と平行になる方向に傾斜した面とした場合、熱処理時に窒化処理を行い、かつ、比較的高温でバッファ層２０を形成すると、｛１１−２２｝面成分の成長が支配的になることが分かる。
【００６３】
また、表６より、サファイア基板１０の主面１１を、｛１０−１０｝面をａ面と平行になる方向に２９．５°以上３０．５°以下のいずれかの角度で傾斜した面を、更にｃ面と平行になる方向に２７．５°以上３０．５°以下のいずれかの角度で傾斜した面とした場合、熱処理時に窒化処理を行うと、｛１１−２３｝面成分の成長が支配的になることが分かる。
【００６４】
本実施形態のIII族窒化物半導体基板の製造方法で得られたIII族窒化物半導体基板１は、第１乃至第３の因子と、III族窒化物半導体層３０の成長面３１の面方位とが、例えば上述したような所定の関係を満たしている。
【００６５】
また、本実施形態のIII族窒化物半導体基板の製造方法で得られたIII族窒化物半導体基板１は、第１乃至第３の因子と、III族窒化物半導体層３０の成長面３１の面方位及び表面状態とが、例えば表１乃至表６に示される所定の関係を満たしている。すなわち、本実施形態のIII族窒化物半導体基板の製造方法では、第１乃至第３の因子が、例えば、表１乃至表６において互いに対応付けられた複数の組み合わせの中のいずれかを満たすように調整されている。そして、表１乃至表６においてその組合せに対応付けられた面方位及び表面状態の成長面３１を有するIII族窒化物半導体層３０が形成される。
【００６６】
ここで、成長面３１が所定の面方位となり、かつ、成長面３１の表面状態が良好なIII族窒化物半導体層３０を形成する条件を例示する。
【００６７】
例えば、表１及び表２を参照すれば、サファイア基板準備工程Ｓ１０で、｛１０−１０｝面をａ面と平行になる方向に４．５°以上５．５°以下、９．５°以上１０．５°以下、１４．５°以上１５．５°以下、及び、１９．５°以上２０．５°以下の中のいずれかの角度で傾斜した面を主面１１として有するサファイア基板１０を準備し、バッファ層形成工程Ｓ３０では、成長温度を１０６０℃以上１１２０℃以下とした場合、成長面３１が所定の面方位となり、かつ、成長面３１の表面状態が良好なIII族窒化物半導体層３０を形成することができる。
【００６８】
また、表２を参照すれば、サファイア基板準備工程Ｓ１０で、｛１０−１０｝面をａ面と平行になる方向に９．５°以上１０．５°以下の中のいずれかの角度で傾斜した面を主面１１として有するサファイア基板１０を準備し、熱処理工程Ｓ２０では、窒化処理を行わずに熱処理を行い、バッファ層形成工程Ｓ３０では、成長温度を１０６０℃以上１１２０℃以下とした場合、成長面３１が｛１０−１５｝面、及び、｛１０−１５｝面を０°より大０．５°以下の中のいずれかの角度で傾斜した面の中のいずれかであり、かつ、成長面３１の表面状態が良好なIII族窒化物半導体層３０を形成することができる。
【００６９】
また、表１を参照すれば、サファイア基板準備工程Ｓ１０で、｛１０−１０｝面をａ面と平行になる方向に１．５°以上２．５°以下の中のいずれかの角度で傾斜した面を主面１１として有するサファイア基板１０を準備し、熱処理工程Ｓ２０では、窒化処理を行いながら熱処理を行い、バッファ層形成工程Ｓ３０では、成長温度を１０５５℃以上１１２０℃以下とした場合、成長面３１が所定の面方位となり、かつ、成長面３１の表面状態が良好なIII族窒化物半導体層３０を形成することができる。
【００７０】
また、表１を参照すれば、サファイア基板準備工程Ｓ１０で、｛１０−１０｝面、又は、｛１０−１０｝面を０°より大０．５°以下の中のいずれかの角度で傾斜した面を主面１１として有するサファイア基板１０を準備し、熱処理工程Ｓ２０では、窒化処理を行わずに熱処理を行い、バッファ層形成工程Ｓ３０では、成長温度を１０６０℃以上１１２０℃以下とした場合、成長面３１が所定の面方位となり、かつ、成長面３１の表面状態が良好なIII族窒化物半導体層３０を形成することができる。
【００７１】
また、表３を参照すれば、サファイア基板準備工程Ｓ１０で、｛１０−１０｝面をｃ面と平行になる方向に１．５°以上２．５°以下の中のいずれかの角度で傾斜した面を主面１１として有するサファイア基板１０を準備し、バッファ層形成工程Ｓ３０では、成長温度を８００℃以上１１２０℃以下とした場合、成長面３１が所定の面方位となり、かつ、成長面３１の表面状態が良好なIII族窒化物半導体層３０を形成することができる。
【００７２】
また、表３を参照すれば、サファイア基板準備工程Ｓ１０で、｛１０−１０｝面をｃ面と平行になる方向に４．５°以上５．５°以下の中のいずれかの角度で傾斜した面を主面１１として有するサファイア基板１０を準備し、熱処理工程Ｓ２０では、窒化処理を行わずに熱処理を行い、バッファ層形成工程Ｓ３０では、成長温度を１０６０℃以上１１２０℃以下とした場合、成長面３１が所定の面方位となり、かつ、成長面３１の表面状態が良好なIII族窒化物半導体層３０を形成することができる。
【００７３】
また、表５を参照すれば、サファイア基板準備工程Ｓ１０で、｛１０−１０｝面を第１の面（ｃ面をａ面と平行になる方向に４４．５°以上４５．５°以下傾斜した面）と平行になる方向に９．５°以上１０．５°以下の中のいずれかの角度で傾斜した面を主面１１として有するサファイア基板１０を準備し、熱処理工程Ｓ２０では、窒化処理を行いながら熱処理を行い、バッファ層形成工程Ｓ３０では、成長温度を１０７５℃以上１１２５℃以下とした場合、成長面３１が所定の面方位となり、かつ、成長面３１の表面状態が良好なIII族窒化物半導体層３０を形成することができる。
【００７４】
また、表５を参照すれば、サファイア基板準備工程Ｓ１０で、｛１０−１０｝面を第１の面（ｃ面をａ面と平行になる方向に４４．５°以上４５．５°以下傾斜した面）と平行になる方向に１９．５°以上２０．５°以下の中のいずれかの角度で傾斜した面を主面１１として有するサファイア基板１０を準備し、熱処理工程Ｓ２０では、窒化処理を行いながら熱処理を行い、バッファ層形成工程Ｓ３０では、成長温度を１０７５℃以上１１２５℃以下とした場合、成長面３１が所定の面方位となり、かつ、成長面３１の表面状態が良好なIII族窒化物半導体層３０を形成することができる。
【００７５】
以上説明したように、本実施形態によれば、所望の半極性面を成長面としてIII族窒化物半導体をエピタキシャル成長させる新たな技術が実現される。
【００７６】
本実施形態によれば、サファイア基板１０の主面１１の面方位（第１の因子）、熱処理時の窒化処理の有無（第２の因子）、及び、バッファ層形成工程Ｓ３０における成長温度（第３の因子）の中の少なくとも１つを調整することで、III族窒化物半導体層３０の成長面３１の面方位を調整することができる。
【００７７】
本実施形態のIII族窒化物半導体基板１の製造方法で製造されたIII族窒化物半導体基板１は、III族窒化物半導体層３０の成長面３１の面方位と、第１乃至第３の因子の中の少なくとも１つとが所定の関係（例：表１乃至表６に示す関係）となっている。
【００７８】
なお、＋ｃ面を成長面としてエピタキシャル成長したIII族窒化物半導体結晶から、半極性面が切断面となるように切り出された基板（以下、「比較対象基板」）は、本実施形態のIII族窒化物半導体基板１と異なる。比較対象基板は、成長面が＋ｃ面であり、半極性面ではないため、本実施形態のIII族窒化物半導体基板１とは明らかに異なる。
【００７９】
＋ｃ面を成長面としたエピタキシャル成長と、｛Ｘ０−ＸＹ｝面（ＸおよびＹは０以外の正の整数）を成長面としたエピタキシャル成長とでは、表面モフォロジが異なる。このため、微分干渉顕微鏡を用いて表面を観察すると、比較対象基板と、本実施形態のIII族窒化物半導体基板１とを見分けることができる。
【００８０】
具体的には、＋ｃ面を成長面としたエピタキシャル成長を基に得られた比較対象基板は表面が特有の構造を有さない鏡面構造であるのに対し、｛Ｘ０−ＸＹ｝面（ＸおよびＹは０以外の正の整数）を成長面とした本実施形態のIII族窒化物半導体基板１は表面がａ軸方向に延伸する筋状構造を伴う鏡面構造か、または、凹凸を有する非鏡面構造となる。
【００８１】
半極性面が露出した本実施形態のIII族窒化物半導体基板１上に電子デバイスや光デバイス等のデバイスを形成することで、ｃ面上にデバイスを形成する場合よりも内部量子効率を上げることができる。
【００８２】
また、本実施形態によれば、サファイア基板１０の主面１１の面方位（第１の因子）、熱処理時の窒化処理の有無（第２の因子）、及び、バッファ層形成工程Ｓ３０における成長温度（第３の因子）の中の少なくとも１つを調整することで、III族窒化物半導体層３０の成長面３１の表面状態を調整することができる。
【００８３】
本実施形態のIII族窒化物半導体基板１の製造方法で製造されたIII族窒化物半導体基板１は、III族窒化物半導体層３０の成長面３１の表面状態と、第１乃至第３の因子の中の少なくとも１つとが所定の関係（例：表１乃至表６に示す関係）となっている。
【００８４】
成長面３１の表面状態が良好なIII族窒化物半導体層によれば、この上に作製したIII族窒化物半導体のデバイスの結晶性、電気特性が損なわれず、特性が良好となる。
【００８５】
また、本実施形態によれば、サファイア基板１０の主面１１の面方位（第１の因子）、熱処理時の窒化処理の有無（第２の因子）、及び、バッファ層形成工程Ｓ３０における成長温度（第３の因子）の中の少なくとも１つを調整することで、成長面３１が所定の面方位となったIII族窒化物半導体層３０を有するIII族窒化物半導体基板１が得られる。
【００８６】
例えば、成長面３１の面方位が｛１０−１５｝面、及び、｛１０−１５｝面を０°より大０．５°以下の中のいずれかの角度で傾斜した面の中のいずれかであるIII族窒化物半導体層３０を有するIII族窒化物半導体基板１（図２（３）及び図４参照）が得られる。
【００８７】
本発明者らは、本実施形態の製造方法で得られた「成長面３１の面方位が｛１０−１５｝面、及び、｛１０−１５｝面を０°より大０．５°以下の中のいずれかの角度で傾斜した面の中のいずれかであるIII族窒化物半導体層３０を有するIII族窒化物半導体基板１」は、表面モフォロジ―が平坦で、かつ、III族窒化物半導体層３０を構成するIII族窒化物半導体の結晶性が良好（ｃ面成長したIII族窒化物半導体と同等）であることを確認している。
【００８８】
このようなIII族窒化物半導体基板１によれば、内部量子効率が高く、かつ、高品質なデバイスを製造することが可能となる。
【００８９】
その他、成長面３１の面方位が｛１１−２２｝面または｛１１−２３｝面であるIII族窒化物半導体層３０を有するIII族窒化物半導体基板１（図２（３）及び図４参照）が得られる。このようなIII族窒化物半導体基板１は、表面平坦性において劣るが、側面部またはその傾斜面がｍ面となるため、この面で劈開し光学ミラー構造を作製することにより、レーザーデバイスを比較的簡便に作製することができる。
【００９０】
＜第１の実施例＞
主面１１の面方位（第１の因子）が様々なサファイア基板１０を複数用意した。サファイア基板１０の厚さは４３０μｍであり、直径は２インチであった。
【００９１】
そして、用意したサファイア基板１０各々に対して、以下の条件で熱処理を行った。
【００９２】
温度：９５０℃〜１１００℃
圧力：２００ｔｏｒｒ
熱処理時間：１０分または１５分
キャリアガス：Ｈ２、Ｎ２
Ｈ２（キャリアガス）供給量：４．０ｓｌｍ〜９．０Ｓｌｍ
Ｎ２（キャリアガス）供給量：１．５ｓｌｍ
【００９３】
なお、熱処理時の窒化処理の有無（第２の因子）を異ならせたサンプルを作成した。具体的には、熱処理時に３０ｓｌｍ以下のＮＨ３を供給し、窒化処理を行うサンプルと、熱処理時にＮＨ３を供給せず、窒化処理を行わないサンプルの両方を作成した。
【００９４】
熱処理後、サファイア基板１０の主面１１（露出面）上に、以下の条件で、約１５０ｎｍの厚さのバッファ層２０（ＡｌＮバッファ層）を形成した。
【００９５】
成長方法：ＭＯＣＶＤ法
圧力：１００ｔｏｒｒ
Ｖ／III比：５１８４
ＴＭＡｌ供給量：５０ｓｃｃｍ〜１００ｓｃｃｍ
ＮＨ３供給量：１〜５ｓｌｍ
キャリアガス：Ｈ２
Ｈ２（キャリアガス）供給量：４．０ｓｌｍ〜９．０ｓｌｍ
Ｎ２（キャリアガス）供給量：１．５ｓｌｍ
【００９６】
なお、成長温度（第３の因子）は、サンプルごとに、８００℃以上１１２０℃以下の範囲で異ならせた。
【００９７】
その後、バッファ層２０の上に、以下の条件で、約１５μｍの厚さのIII族窒化物半導体層３０（ＧａＮ層）を形成した。
【００９８】
成長方法：ＭＯＣＶＤ法
成長温度：１０００℃〜１０８０℃
圧力：１００〜５００ｔｏｒｒ
Ｖ／III比：２００〜９００
ＴＭＧａ供給量：５０〜５００ｃｃｍ（連続変化）
ＮＨ３供給量：２〜１６ｓｌｍ（連続変化）
キャリアガス：Ｈ２、Ｎ２
Ｈ２（キャリアガス）供給量：１３．５ｓｌｍ
Ｎ２（キャリアガス）供給量：１．５ｓｌｍ
【００９９】
以上のようにして、サファイア基板１０と、バッファ層２０と、III族窒化物半導体層３０とがこの順に積層したIII族窒化物半導体基板１を製造した。
【０１００】
表７乃至表１２に、サファイア基板１０の主面１１の面方位（第１の因子）と、熱処理時の窒化処理の有無（第２の因子）と、バッファ層２０形成時の成長温度（第３の因子）と、得られたIII族窒化物半導体層３０の成長面３１の面方位及び表面状態との関係を示す。
【０１０１】
【表７】
2018113297.tif 000009
【０１０２】
【表８】
2018113297.tif 000010
【０１０３】
【表９】
2018113297.tif 000011
【０１０４】
【表１０】
2018113297.tif 000012
【０１０５】
【表１１】
2018113297.tif 000013
【０１０６】
【表１２】
2018113297.tif 000014
【０１０７】
表面状態「○」は、微分干渉顕微鏡観察下において、表面が鏡面構造を有しており、かつ、グレイン（結晶粒）の境界が明確に観察されない状態を意味する。表面状態「△」は、微分干渉顕微鏡観察下において、表面が鏡面構造を有しているが、グレイン（結晶粒）の境界が観察される状態を意味する。表面状態「×」は、表面が鏡面とは認められない状態を意味する
【０１０８】
表７乃至表１２に、表１乃至表６と同様の対応関係が示されている。この結果より、サファイア基板１０の主面１１の面方位（第１の因子）、熱処理時の窒化処理の有無（第２の因子）、及び、バッファ層形成工程Ｓ３０における成長温度（第３の因子）の中の少なくとも１つを調整すると、表１乃至表６に示されるような関係性で、III族窒化物半導体層３０の成長面３１の面方位及び表面状態を調整できることが確認された。
【０１０９】
＜第２の実施形態＞
図５は、本実施形態のIII族窒化物半導体基板の製造方法の処理の流れの一例を示すフローチャートである。図示するように、本実施形態のIII族窒化物半導体基板の製造方法は、サファイア基板準備工程Ｓ１０と、熱処理工程Ｓ２０と、先流し工程Ｓ２５と、バッファ層形成工程Ｓ３０と、成長工程Ｓ４０と、を有する。さらに、除去工程Ｓ５０を有してもよい。本実施形態によれば、所望のＮ極性側の半極性面を成長面としてIII族窒化物半導体をエピタキシャル成長させ、III族窒化物半導体層３０を形成することができる。以下、各工程について説明する。
【０１１０】
サファイア基板準備工程Ｓ１０は、第１の実施形態と同様である。
【０１１１】
熱処理工程Ｓ２０では、窒化処理を行いながら、又は、窒化処理を行わずに、サファイア基板１０に対して熱処理を行う。熱処理の条件は以下の通りである。
【０１１２】
温度：８００℃以上１２００℃以下
圧力：３０ｔｏｒｒ以上７６０ｔｏｒｒ以下
熱処理時間：５分以上２０分以下
キャリアガス：Ｈ２、又は、Ｈ２とＮ２（Ｈ２比率０〜１００％）
キャリアガス供給量：３ｓｌｍ以上５０ｓｌｍ以下
【０１１３】
なお、窒化処理を行いながら熱処理を行う場合、熱処理時に３０ｓｌｍ以下のＮＨ３が供給される。窒化処理を行わずに熱処理を行う場合、熱処理時にＮＨ３が供給されない。
【０１１４】
先流し工程Ｓ２５では、バッファ層形成工程Ｓ３０の前に、トリメチルアルミニウムをサファイア基板１０上に以下の条件で供給する。
【０１１５】
温度：５００℃以上１０００℃以下
圧力：３０ｔｏｒｒ以上２００ｔｏｒｒ以下
トリメチルアルミニウム供給量、供給時間：２０ｃｃｍ以上５００ｃｃｍ以下、１秒
以上６０秒以下
キャリアガス：Ｈ２、又は、Ｈ２とＮ２（Ｈ２比率０〜１００％）
キャリアガス供給量：３ｓｌｍ以上５０ｓｌｍ以下
【０１１６】
上記条件は、金属含有ガスとして有機金属原料であるトリメチルアルミニウム、トリエチルアルミニウムを供給する場合のものである。当該工程では、トリメチルアルミニウムトリエチルアルミニウムに代えて他の金属を含有する金属含有ガスを供給し、アルミニウム膜に代えて、チタン膜、バナジウム膜や銅膜等の他の金属膜をサファイア基板の主面上に形成してもよい。また、有機金属原料から生成するメタン、エチレン、エタン等の炭化水素化合物との反応膜である炭化アルミニウム、炭化チタン、炭化バナジウムや炭化銅等の他の炭化金属膜をサファイア基板の主面上に形成してもよい。
【０１１７】
バッファ層形成工程Ｓ３０では、図２（２）に示すように、熱処理後のサファイア基板１０の主面１１の上に、バッファ層２０を形成する。形成するバッファ層２０の厚さは、例えば、２０ｎｍ以上３００ｎｍ以下である。
【０１１８】
バッファ層２０は、例えば、ＡｌＮ層である。例えば、以下の条件でＡｌＮ結晶をエピタキシャル成長させ、バッファ層２０を形成してもよい。
【０１１９】
成長方法：ＭＯＣＶＤ法
成長温度：８００℃以上１０００℃以下
圧力：３０ｔｏｒｒ以上２００ｔｏｒｒ以下
Ｖ／III比：３０００以上６０００以下
ＴＭＡｌ供給量：２０ｃｃｍ以上５００ｃｃｍ以下
ＮＨ３供給量：０．５ｓｌｍ以上１０ｓｌｍ以下
キャリアガス：Ｈ２、又は、Ｈ２とＮ２（Ｈ２比率０〜１００％）
キャリアガス供給量：５０ｓｌｍ以下
【０１２０】
バッファ層形成工程Ｓ３０における成長条件（比較的低い成長温度、比較的低い圧力）は、Ｎ極性を維持しながらＡｌＮを成長させるための条件となる。すなわち、バッファ層形成工程Ｓ３０における成長条件は、成長工程Ｓ４０で成長させるIII族窒化物半導体層３０の成長面３１の面方位を、Ｎ極性側の面とするための複数の要素の中の１つである。
【０１２１】
成長工程Ｓ４０では、図２（３）に示すように、バッファ層２０の上に、以下の成長条件でIII族窒化物半導体結晶（例：ＧａＮ結晶）をエピタキシャル成長させ、成長面３１が所定の面方位となっているIII族窒化物半導体層３０を形成する。III族窒化物半導体層３０の厚さは、例えば、１μｍ以上２０μｍ以下である。
【０１２２】
成長方法：ＭＯＣＶＤ法
成長温度：８００℃以上１０５０℃以下
圧力：３０ｔｏｒｒ以上２００ｔｏｒｒ以下
Ｖ／III比：２００以上９００以下
ＴＭＧａ供給量：５０ｃｃｍ以上１０００ｃｃｍ以下
ＮＨ３供給量：１ｓｌｍ以上２０ｓｌｍ以下
成長速度（growth rate）：１０μｍ／ｈ以上
キャリアガス：Ｈ２とＮ２（Ｈ２比率０〜１００％）
キャリアガス供給量：５０ｓｌｍ以下
【０１２３】
成長工程Ｓ４０における成長条件（比較的低い成長温度、比較的低い圧力、比較的速い成長速度）は、Ｎ極性を維持しながらＧａＮを成長させるための条件となる。すなわち、成長工程Ｓ４０における成長条件は、成長工程Ｓ４０で成長させるIII族窒化物半導体層３０の成長面３１の面方位を、Ｎ極性側の面とするための複数の要素の中の１つである。
【０１２４】
除去工程Ｓ５０は、第１の実施形態と同様である。
【０１２５】
以上説明した本実施形態によれば、先流し工程Ｓ２５の実施、及び、成長工程Ｓ４０における成長条件の調整等により、III族窒化物半導体層３０の成長面３１の面方位をＮ極性側の面とすることができる。また、上述した第１乃至第３の因子の調整により、III族窒化物半導体層３０の成長面３１の面方位を、所望の面方位に調整することができる。
【０１２６】
また、本実施形態によれば、Ｎ極性側の半極性面を成長面３１とするIII族窒化物半導体層３０を形成することができる。かかる場合、ピエゾ分極の低減だけでなく、自発分極も低減できる。結果、内部電界によっておこるシュタルク効果が抑制できる。
【０１２７】
＜第２の実施例＞
主面１１の面方位（第１の因子）がｍ面をａ面方向と平行になる方向に２°傾斜した面であるサファイア基板１０を用意した。サファイア基板１０の厚さは４３０μｍであり、直径は２インチであった。
【０１２８】
そして、用意したサファイア基板１０各々に対して、以下の条件で熱処理を行った。
【０１２９】
温度：８００℃以上１１２０℃以下
圧力：２００ｔｏｒｒ
熱処理時間：１０分または１５分
キャリアガス：Ｈ２、Ｎ２
Ｈ２（キャリアガス）供給量：４．０ｓｌｍ〜２０ｓｌｍ
ＮＨ３供給量：２０ｓｌｍ以下
【０１３０】
熱処理後、以下の条件で、サファイア基板１０の主面１１（露出面）上にトリメチルアルミニウムを供給した。
【０１３１】
温度：９００〜９３０℃
圧力：１００ｔｏｒｒ
トリメチルアルミニウム供給量、供給時間：９０ｓｃｃｍ、１０秒
キャリアガス：Ｈ２、Ｎ２
キャリアガス供給量：１５ｓｌｍ
【０１３２】
トリメチルアルミニウム供給後、サファイア基板１０の主面１１（露出面）上に、以下の条件で、約１５０ｎｍの厚さのバッファ層２０（ＡｌＮバッファ層）を形成した。
【０１３３】
成長方法：ＭＯＣＶＤ法
圧力：１００ｔｏｒｒ
Ｖ／III比：５１８４
ＴＭＡｌ供給量：５０ｃｃｍ
ＮＨ３供給量：１〜５ｓｌｍ
キャリアガス：Ｈ２
Ｈ２（キャリアガス）供給量：４．０ｓｌｍ〜１５ｓｌｍ
成長温度：８００℃以上９３０℃以下
【０１３４】
その後、バッファ層２０の上に、以下の条件で、約１５μｍの厚さのIII族窒化物半導体層３０（ＧａＮ層）を形成した。
【０１３５】
成長方法：ＭＯＣＶＤ法
圧力：１００ｔｏｒｒ
Ｖ／III比：３２１
ＴＭＧａ供給量：５０ｓｃｃｍ〜５００ｓｃｃｍ（連続変化）
ＮＨ３供給量：５ｓｌｍ〜１０ｓｌｍ（連続変化）
キャリアガス：Ｈ２、Ｎ２
Ｈ２（キャリアガス）供給量：１３．５ｓｌｍ
Ｎ２（キャリアガス）供給量：１．５ｓｌｍ
【０１３６】
成長温度１０５０℃以下でIII族窒化物半導体層３０を形成したサンプル１と、成長温度１０５０℃より大でIII族窒化物半導体層３０を形成したサンプル２とを作成した。
【０１３７】
サンプル１のIII族窒化物半導体層３０の成長面の面方位は、（−１−１２−３）面をｍ面と平方向なる方向に１０°以下傾斜した面であった。一方、サンプル２のIII族窒化物半導体層３０の成長面の面方位は、（１１−２３）面をｍ面と平方向なる方向に１０°以下傾斜した面であった。すなわち、先流し工程Ｓ２５の実施、及び、成長工程Ｓ４０における成長条件（特に成長温度）の調整等により、窒化物半導体層３０の成長面３１の面方位をＮ極性側の面にできることが確認できた。
【０１３８】
以下、参考形態の例を付記する。
１．  ｛１０−１０｝面、又は、｛１０−１０｝面を所定の方向に所定角度傾斜した面を主面として有するサファイア基板を準備するサファイア基板準備工程と、
窒化処理を行いながら、又は、前記窒化処理を行わずに、前記サファイア基板に対して熱処理を行う熱処理工程と、
前記熱処理後の前記サファイア基板の前記主面の上に、バッファ層を形成するバッファ層形成工程と、
前記バッファ層の上に、成長面が所定の面方位となっているIII族窒化物半導体層を形成する成長工程と、
を有し、
前記サファイア基板の前記主面の面方位、前記熱処理時の前記窒化処理の有無、及び、前記バッファ層形成工程における成長温度の中の少なくとも１つは、前記III族窒化物半導体層の前記成長面が前記所定の面方位になるよう調整されているIII族窒化物半導体基板の製造方法。
２．  ｛１０−１０｝面、又は、｛１０−１０｝面を所定の方向に所定角度傾斜した面を主面として有するサファイア基板を準備するサファイア基板準備工程と、
前記サファイア基板に対して、窒化処理を行いながら、又は、前記窒化処理を行わずに、１０６０℃以上１１２０℃以下の温度で熱処理を行う熱処理工程と、
前記熱処理後の前記サファイア基板の前記主面の上に、８００℃以上１１２５℃以下の成長温度でバッファ層を形成するバッファ層形成工程と、
前記バッファ層の上に、III族窒化物半導体層を形成する成長工程と、
を有するIII族窒化物半導体基板の製造方法。
３．  １又は２に記載のIII族窒化物半導体基板の製造方法において、
前記サファイア基板準備工程では、｛１０−１０｝面をａ面と平行になる方向に４．５°以上５．５°以下、９．５°以上１０．５°以下、１４．５°以上１５．５°以下、及び、１９．５°以上２０．５°以下の中のいずれかの角度で傾斜した面を前記主面として有する前記サファイア基板を準備し、
前記バッファ層形成工程では、前記成長温度を１０６０℃以上１１２０℃以下とするIII族窒化物半導体基板の製造方法。
４．  １又は２に記載のIII族窒化物半導体基板の製造方法において、
前記サファイア基板準備工程では、｛１０−１０｝面をａ面と平行になる方向に１．５°以上２．５°以下の中のいずれかの角度で傾斜した面を前記主面として有する前記サファイア基板を準備し、
前記熱処理工程では、前記窒化処理を行いながら、前記熱処理を行い、
前記バッファ層形成工程では、前記成長温度を１０５５℃以上１１２０℃以下とするIII族窒化物半導体基板の製造方法。
５．  １又は２に記載のIII族窒化物半導体基板の製造方法において、
前記サファイア基板準備工程では、｛１０−１０｝面、又は、｛１０−１０｝面を０°より大０．５°以下の中のいずれかの角度で傾斜した面を前記主面として有する前記サファイア基板を準備し、
前記熱処理工程では、前記窒化処理を行わずに、前記熱処理を行い、
前記バッファ層形成工程では、前記成長温度を１０６０℃以上１１２０℃以下とするIII族窒化物半導体基板の製造方法。
６．  １又は２に記載のIII族窒化物半導体基板の製造方法において、
前記サファイア基板準備工程では、｛１０−１０｝面をｃ面と平行になる方向に１．５°以上２．５°以下の中のいずれかの角度で傾斜した面を前記主面として有する前記サファイア基板を準備し、
前記バッファ層形成工程では、前記成長温度を８００℃以上１１２０℃以下とするIII族窒化物半導体基板の製造方法。
７．  １又は２に記載のIII族窒化物半導体基板の製造方法において、
前記サファイア基板準備工程では、｛１０−１０｝面をｃ面と平行になる方向に４．５°以上５．５°以下の中のいずれかの角度で傾斜した面を前記主面として有する前記サファイア基板を準備し、
前記熱処理工程では、前記窒化処理を行わずに、前記熱処理を行い、
前記バッファ層形成工程では、前記成長温度を１０６０℃以上１１２０℃以下とするIII族窒化物半導体基板の製造方法。
８．  １又は２に記載のIII族窒化物半導体基板の製造方法において、
前記サファイア基板準備工程では、｛１０−１０｝面を第１の面と平行になる方向に９．５°以上１０．５°以下の中のいずれかの角度で傾斜した面を前記主面として有する前記サファイア基板を準備し、
前記熱処理工程では、前記窒化処理を行いながら、前記熱処理を行い、
前記バッファ層形成工程では、前記成長温度を１０７５℃以上１１２５℃以下とし、
前記第１の面は、ｃ面をａ面と平行になる方向に４４．５°以上４５．５°以下傾斜した面であるIII族窒化物半導体基板の製造方法。
９．  １又は２に記載のIII族窒化物半導体基板の製造方法において、
前記サファイア基板準備工程では、｛１０−１０｝面を第１の面と平行になる方向に１９．５°以上２０．５°以下の中のいずれかの角度で傾斜した面を前記主面として有する前記サファイア基板を準備し、
前記熱処理工程では、前記窒化処理を行いながら、前記熱処理を行い、
前記バッファ層形成工程では、前記成長温度を１０７５℃以上１１２５℃以下とし、
前記第１の面は、ｃ面をａ面と平行になる方向に４４．５°以上４５．５°以下傾斜した面であるIII族窒化物半導体基板の製造方法。
１０．  １又は２に記載のIII族窒化物半導体基板の製造方法において、
前記サファイア基板準備工程では、｛１０−１０｝面をａ面と平行になる方向に２９．５°以上３０．５°以下のいずれかの角度で傾斜した面を、更にｃ面と平行になる方向に２７．５°以上３０．５°以下のいずれかの角度で傾斜した面を前記主面として有する前記サファイア基板を準備し、
前記熱処理工程では、前記窒化処理を行いながら、前記熱処理を行い、
前記バッファ層形成工程では、前記成長温度を８００℃以上９５０℃以下とするIII族窒化物半導体基板の製造方法。
１１．  １から１０のいずれかに記載のIII族窒化物半導体基板の製造方法において、
前記成長工程の後に、前記サファイア基板を除去する除去工程をさらに有するIII族窒化物半導体基板の製造方法。
１２．  １に記載のIII族窒化物半導体基板の製造方法において、
前記熱処理工程の後、かつ、前記バッファ層形成工程の前に、前記サファイア基板上に金属含有ガスを供給する先流し工程をさらに有し、
前記成長工程では、８００℃以上１０５０℃以下の成長温度でIII族窒化物半導体層を形成するIII族窒化物半導体基板の製造方法。
１３．  III族窒化物半導体結晶で構成され、成長面の面方位が｛１０−１５｝面、及び、｛１０−１５｝面を０°より大０．５°以下の中のいずれかの角度で傾斜した面の中のいずれかであるIII族窒化物半導体層を有するIII族窒化物半導体基板。
１４．  １３に記載のIII族窒化物半導体基板において、
前記成長面は前記III族窒化物半導体層の表面の一部となっており、
前記成長面と反対の表面側に位置し、前記III族窒化物半導体層と一体となっているサファイア基板をさらに有するIII族窒化物半導体基板。
１５．  １４に記載のIII族窒化物半導体基板において、
前記サファイア基板は、｛１０−１０｝面をａ面と平行になる方向に９．５°以上１０．５°以下の中のいずれかの角度で傾斜した面である主面を有し、
前記主面の上に前記III族窒化物半導体層が位置するIII族窒化物半導体基板。
【符号の説明】
【０１３９】
１      III族窒化物半導体基板
１０    サファイア基板
１１    主面
２０    バッファ層
３０    III族窒化物半導体層
３１    成長面
【図１】
2018113297.tif 000015
【図２】
2018113297.tif 000016
【図３】
2018113297.tif 000017
【図４】
2018113297.tif 000018
【図５】
2018113297.tif 000019
【手続補正書】
【提出日】平成29年8月4日(2017.8.4)
【手続補正１】
【補正対象書類名】特許請求の範囲
【補正対象項目名】全文
【補正方法】変更
【補正の内容】
【特許請求の範囲】
【請求項１】
｛１０−１０｝面、又は、｛１０−１０｝面を所定の方向に所定角度傾斜した面を主面として有するサファイア基板を準備するサファイア基板準備工程と、
窒化処理を行いながら、又は、前記窒化処理を行わずに、前記サファイア基板に対して熱処理を行う熱処理工程と、
前記熱処理後の前記サファイア基板の前記主面の上に、バッファ層を形成するバッファ層形成工程と、
前記バッファ層の上に、成長面が所定の面方位となっているIII族窒化物半導体層を形成する成長工程と、
を有し、
前記サファイア基板準備工程では、｛１０−１０｝面をａ面と平行になる方向に４．５°以上５．５°以下、９．５°以上１０．５°以下、１４．５°以上１５．５°以下、及び、１９．５°以上２０．５°以下の中のいずれかの角度で傾斜した面を前記主面として有する前記サファイア基板を準備し、
前記バッファ層形成工程では、成長温度を１０６０℃以上１１２０℃以下とするIII族窒化物半導体基板の製造方法。
【請求項２】
｛１０−１０｝面、又は、｛１０−１０｝面を所定の方向に所定角度傾斜した面を主面として有するサファイア基板を準備するサファイア基板準備工程と、
前記サファイア基板に対して、窒化処理を行いながら、又は、前記窒化処理を行わずに、１０６０℃以上１１２０℃以下の温度で熱処理を行う熱処理工程と、
前記熱処理後の前記サファイア基板の前記主面の上に、８００℃以上１１２５℃以下の成長温度でバッファ層を形成するバッファ層形成工程と、
前記バッファ層の上に、III族窒化物半導体層を形成する成長工程と、
を有し、
前記サファイア基板準備工程では、｛１０−１０｝面をａ面と平行になる方向に４．５°以上５．５°以下、９．５°以上１０．５°以下、１４．５°以上１５．５°以下、及び、１９．５°以上２０．５°以下の中のいずれかの角度で傾斜した面を前記主面として有する前記サファイア基板を準備し、
前記バッファ層形成工程では、成長温度を１０６０℃以上１１２０℃以下とするIII族窒化物半導体基板の製造方法。
【請求項３】
｛１０−１０｝面、又は、｛１０−１０｝面を所定の方向に所定角度傾斜した面を主面として有するサファイア基板を準備するサファイア基板準備工程と、
窒化処理を行いながら、又は、前記窒化処理を行わずに、前記サファイア基板に対して熱処理を行う熱処理工程と、
前記熱処理後の前記サファイア基板の前記主面の上に、バッファ層を形成するバッファ層形成工程と、
前記バッファ層の上に、成長面が所定の面方位となっているIII族窒化物半導体層を形成する成長工程と、
を有し、
前記サファイア基板準備工程では、｛１０−１０｝面をａ面と平行になる方向に１．５°以上２．５°以下の中のいずれかの角度で傾斜した面を前記主面として有する前記サファイア基板を準備し、
前記熱処理工程では、前記窒化処理を行いながら、前記熱処理を行い、
前記バッファ層形成工程では、成長温度を１０５５℃以上１１２０℃以下とするIII族窒化物半導体基板の製造方法。
【請求項４】
｛１０−１０｝面、又は、｛１０−１０｝面を所定の方向に所定角度傾斜した面を主面として有するサファイア基板を準備するサファイア基板準備工程と、
前記サファイア基板に対して、窒化処理を行いながら、又は、前記窒化処理を行わずに、１０６０℃以上１１２０℃以下の温度で熱処理を行う熱処理工程と、
前記熱処理後の前記サファイア基板の前記主面の上に、８００℃以上１１２５℃以下の成長温度でバッファ層を形成するバッファ層形成工程と、
前記バッファ層の上に、III族窒化物半導体層を形成する成長工程と、
を有し、
前記サファイア基板準備工程では、｛１０−１０｝面をａ面と平行になる方向に１．５°以上２．５°以下の中のいずれかの角度で傾斜した面を前記主面として有する前記サファイア基板を準備し、
前記熱処理工程では、前記窒化処理を行いながら、前記熱処理を行い、
前記バッファ層形成工程では、成長温度を１０５５℃以上１１２０℃以下とするIII族窒化物半導体基板の製造方法。
【請求項５】
｛１０−１０｝面、又は、｛１０−１０｝面を所定の方向に所定角度傾斜した面を主面として有するサファイア基板を準備するサファイア基板準備工程と、
窒化処理を行いながら、又は、前記窒化処理を行わずに、前記サファイア基板に対して熱処理を行う熱処理工程と、
前記熱処理後の前記サファイア基板の前記主面の上に、バッファ層を形成するバッファ層形成工程と、
前記バッファ層の上に、成長面が所定の面方位となっているIII族窒化物半導体層を形成する成長工程と、
を有し、
前記サファイア基板準備工程では、｛１０−１０｝面、又は、｛１０−１０｝面を０°より大０．５°以下の中のいずれかの角度で傾斜した面を前記主面として有する前記サファイア基板を準備し、
前記熱処理工程では、前記窒化処理を行わずに、前記熱処理を行い、
前記バッファ層形成工程では、成長温度を１０６０℃以上１１２０℃以下とするIII族窒化物半導体基板の製造方法。
【請求項６】
｛１０−１０｝面、又は、｛１０−１０｝面を所定の方向に所定角度傾斜した面を主面として有するサファイア基板を準備するサファイア基板準備工程と、
前記サファイア基板に対して、窒化処理を行いながら、又は、前記窒化処理を行わずに、１０６０℃以上１１２０℃以下の温度で熱処理を行う熱処理工程と、
前記熱処理後の前記サファイア基板の前記主面の上に、８００℃以上１１２５℃以下の成長温度でバッファ層を形成するバッファ層形成工程と、
前記バッファ層の上に、III族窒化物半導体層を形成する成長工程と、
を有し、
前記サファイア基板準備工程では、｛１０−１０｝面、又は、｛１０−１０｝面を０°より大０．５°以下の中のいずれかの角度で傾斜した面を前記主面として有する前記サファイア基板を準備し、
前記熱処理工程では、前記窒化処理を行わずに、前記熱処理を行い、
前記バッファ層形成工程では、成長温度を１０６０℃以上１１２０℃以下とするIII族窒化物半導体基板の製造方法。
【請求項７】
｛１０−１０｝面、又は、｛１０−１０｝面を所定の方向に所定角度傾斜した面を主面として有するサファイア基板を準備するサファイア基板準備工程と、
窒化処理を行いながら、又は、前記窒化処理を行わずに、前記サファイア基板に対して熱処理を行う熱処理工程と、
前記熱処理後の前記サファイア基板の前記主面の上に、バッファ層を形成するバッファ層形成工程と、
前記バッファ層の上に、成長面が所定の面方位となっているIII族窒化物半導体層を形成する成長工程と、
を有し、
前記サファイア基板準備工程では、｛１０−１０｝面をｃ面と平行になる方向に１．５°以上２．５°以下の中のいずれかの角度で傾斜した面を前記主面として有する前記サファイア基板を準備し、
前記バッファ層形成工程では、成長温度を８００℃以上１１２０℃以下とするIII族窒化物半導体基板の製造方法。
【請求項８】
｛１０−１０｝面、又は、｛１０−１０｝面を所定の方向に所定角度傾斜した面を主面として有するサファイア基板を準備するサファイア基板準備工程と、
前記サファイア基板に対して、窒化処理を行いながら、又は、前記窒化処理を行わずに、１０６０℃以上１１２０℃以下の温度で熱処理を行う熱処理工程と、
前記熱処理後の前記サファイア基板の前記主面の上に、８００℃以上１１２５℃以下の成長温度でバッファ層を形成するバッファ層形成工程と、
前記バッファ層の上に、III族窒化物半導体層を形成する成長工程と、
を有し、
前記サファイア基板準備工程では、｛１０−１０｝面をｃ面と平行になる方向に１．５°以上２．５°以下の中のいずれかの角度で傾斜した面を前記主面として有する前記サファイア基板を準備し、
前記バッファ層形成工程では、成長温度を８００℃以上１１２０℃以下とするIII族窒化物半導体基板の製造方法。
【請求項９】
｛１０−１０｝面、又は、｛１０−１０｝面を所定の方向に所定角度傾斜した面を主面として有するサファイア基板を準備するサファイア基板準備工程と、
窒化処理を行いながら、又は、前記窒化処理を行わずに、前記サファイア基板に対して熱処理を行う熱処理工程と、
前記熱処理後の前記サファイア基板の前記主面の上に、バッファ層を形成するバッファ層形成工程と、
前記バッファ層の上に、成長面が所定の面方位となっているIII族窒化物半導体層を形成する成長工程と、
を有し、
前記サファイア基板準備工程では、｛１０−１０｝面をｃ面と平行になる方向に４．５°以上５．５°以下の中のいずれかの角度で傾斜した面を前記主面として有する前記サファイア基板を準備し、
前記熱処理工程では、前記窒化処理を行わずに、前記熱処理を行い、
前記バッファ層形成工程では、成長温度を１０６０℃以上１１２０℃以下とするIII族窒化物半導体基板の製造方法。
【請求項１０】
｛１０−１０｝面、又は、｛１０−１０｝面を所定の方向に所定角度傾斜した面を主面として有するサファイア基板を準備するサファイア基板準備工程と、
前記サファイア基板に対して、窒化処理を行いながら、又は、前記窒化処理を行わずに、１０６０℃以上１１２０℃以下の温度で熱処理を行う熱処理工程と、
前記熱処理後の前記サファイア基板の前記主面の上に、８００℃以上１１２５℃以下の成長温度でバッファ層を形成するバッファ層形成工程と、
前記バッファ層の上に、III族窒化物半導体層を形成する成長工程と、
を有し、
前記サファイア基板準備工程では、｛１０−１０｝面をｃ面と平行になる方向に４．５°以上５．５°以下の中のいずれかの角度で傾斜した面を前記主面として有する前記サファイア基板を準備し、
前記熱処理工程では、前記窒化処理を行わずに、前記熱処理を行い、
前記バッファ層形成工程では、成長温度を１０６０℃以上１１２０℃以下とするIII族窒化物半導体基板の製造方法。
【請求項１１】
｛１０−１０｝面、又は、｛１０−１０｝面を所定の方向に所定角度傾斜した面を主面として有するサファイア基板を準備するサファイア基板準備工程と、
窒化処理を行いながら、又は、前記窒化処理を行わずに、前記サファイア基板に対して熱処理を行う熱処理工程と、
前記熱処理後の前記サファイア基板の前記主面の上に、バッファ層を形成するバッファ層形成工程と、
前記バッファ層の上に、成長面が所定の面方位となっているIII族窒化物半導体層を形成する成長工程と、
を有し、
前記サファイア基板準備工程では、｛１０−１０｝面を第１の面と平行になる方向に９．５°以上１０．５°以下の中のいずれかの角度で傾斜した面を前記主面として有する前記サファイア基板を準備し、
前記熱処理工程では、前記窒化処理を行いながら、前記熱処理を行い、
前記バッファ層形成工程では、成長温度を１０７５℃以上１１２５℃以下とし、
前記第１の面は、ｃ面をａ面と平行になる方向に４４．５°以上４５．５°以下傾斜した面であるIII族窒化物半導体基板の製造方法。
【請求項１２】
｛１０−１０｝面、又は、｛１０−１０｝面を所定の方向に所定角度傾斜した面を主面として有するサファイア基板を準備するサファイア基板準備工程と、
前記サファイア基板に対して、窒化処理を行いながら、又は、前記窒化処理を行わずに、１０６０℃以上１１２０℃以下の温度で熱処理を行う熱処理工程と、
前記熱処理後の前記サファイア基板の前記主面の上に、８００℃以上１１２５℃以下の成長温度でバッファ層を形成するバッファ層形成工程と、
前記バッファ層の上に、III族窒化物半導体層を形成する成長工程と、
を有し、
前記サファイア基板準備工程では、｛１０−１０｝面を第１の面と平行になる方向に９．５°以上１０．５°以下の中のいずれかの角度で傾斜した面を前記主面として有する前記サファイア基板を準備し、
前記熱処理工程では、前記窒化処理を行いながら、前記熱処理を行い、
前記バッファ層形成工程では、成長温度を１０７５℃以上１１２５℃以下とし、
前記第１の面は、ｃ面をａ面と平行になる方向に４４．５°以上４５．５°以下傾斜した面であるIII族窒化物半導体基板の製造方法。
【請求項１３】
｛１０−１０｝面、又は、｛１０−１０｝面を所定の方向に所定角度傾斜した面を主面として有するサファイア基板を準備するサファイア基板準備工程と、
窒化処理を行いながら、又は、前記窒化処理を行わずに、前記サファイア基板に対して熱処理を行う熱処理工程と、
前記熱処理後の前記サファイア基板の前記主面の上に、バッファ層を形成するバッファ層形成工程と、
前記バッファ層の上に、成長面が所定の面方位となっているIII族窒化物半導体層を形成する成長工程と、
を有し、
前記サファイア基板準備工程では、｛１０−１０｝面をａ面と平行になる方向に２９．５°以上３０．５°以下のいずれかの角度で傾斜した面を、更にｃ面と平行になる方向に２７．５°以上３０．５°以下のいずれかの角度で傾斜した面を前記主面として有する前記サファイア基板を準備し、
前記熱処理工程では、前記窒化処理を行いながら、前記熱処理を行い、
前記バッファ層形成工程では、成長温度を８００℃以上９５０℃以下とするIII族窒化物半導体基板の製造方法。
【請求項１４】
｛１０−１０｝面、又は、｛１０−１０｝面を所定の方向に所定角度傾斜した面を主面として有するサファイア基板を準備するサファイア基板準備工程と、
前記サファイア基板に対して、窒化処理を行いながら、又は、前記窒化処理を行わずに、１０６０℃以上１１２０℃以下の温度で熱処理を行う熱処理工程と、
前記熱処理後の前記サファイア基板の前記主面の上に、８００℃以上１１２５℃以下の成長温度でバッファ層を形成するバッファ層形成工程と、
前記バッファ層の上に、III族窒化物半導体層を形成する成長工程と、
を有し、
前記サファイア基板準備工程では、｛１０−１０｝面をａ面と平行になる方向に２９．５°以上３０．５°以下のいずれかの角度で傾斜した面を、更にｃ面と平行になる方向に２７．５°以上３０．５°以下のいずれかの角度で傾斜した面を前記主面として有する前記サファイア基板を準備し、
前記熱処理工程では、前記窒化処理を行いながら、前記熱処理を行い、
前記バッファ層形成工程では、成長温度を８００℃以上９５０℃以下とするIII族窒化物半導体基板の製造方法。
【請求項１５】
請求項１から１４のいずれか１項に記載のIII族窒化物半導体基板の製造方法において、
前記成長工程の後に、前記サファイア基板を除去する除去工程をさらに有するIII族窒化物半導体基板の製造方法。
【請求項１６】
III族窒化物半導体結晶で構成され、成長面の面方位が｛１０−１５｝面、及び、｛１０−１５｝面を０°より大０．５°以下の中のいずれかの角度で傾斜した面の中のいずれかであるIII族窒化物半導体層と、
前記成長面と反対の表面側に位置し、前記III族窒化物半導体層と一体となっているサファイア基板と、
を有し、
前記成長面は前記III族窒化物半導体層の表面の一部となっており、
前記サファイア基板は、｛１０−１０｝面をａ面と平行になる方向に９．５°以上１０．５°以下の中のいずれかの角度で傾斜した面である主面を有し、
前記主面の上に前記III族窒化物半導体層が位置するIII族窒化物半導体基板。
【手続補正２】
【補正対象書類名】明細書
【補正対象項目名】０００５
【補正方法】変更
【補正の内容】
【０００５】
本発明によれば、
｛１０−１０｝面、又は、｛１０−１０｝面を所定の方向に所定角度傾斜した面を主面として有するサファイア基板を準備するサファイア基板準備工程と、
窒化処理を行いながら、又は、前記窒化処理を行わずに、前記サファイア基板に対して熱処理を行う熱処理工程と、
前記熱処理後の前記サファイア基板の前記主面の上に、バッファ層を形成するバッファ層形成工程と、
前記バッファ層の上に、成長面が所定の面方位となっているIII族窒化物半導体層を形成する成長工程と、
を有し、
前記サファイア基板準備工程では、｛１０−１０｝面をａ面と平行になる方向に４．５°以上５．５°以下、９．５°以上１０．５°以下、１４．５°以上１５．５°以下、及び、１９．５°以上２０．５°以下の中のいずれかの角度で傾斜した面を前記主面として有する前記サファイア基板を準備し、
前記バッファ層形成工程では、成長温度を１０６０℃以上１１２０℃以下とするIII族窒化物半導体基板の製造方法が提供される。
【手続補正３】
【補正対象書類名】明細書
【補正対象項目名】０００６
【補正方法】変更
【補正の内容】
【０００６】
また、本発明によれば、
｛１０−１０｝面、又は、｛１０−１０｝面を所定の方向に所定角度傾斜した面を主面として有するサファイア基板を準備するサファイア基板準備工程と、
前記サファイア基板に対して、窒化処理を行いながら、又は、前記窒化処理を行わずに、１０６０℃以上１１２０℃以下の温度で熱処理を行う熱処理工程と、
前記熱処理後の前記サファイア基板の前記主面の上に、８００℃以上１１２５℃以下の成長温度でバッファ層を形成するバッファ層形成工程と、
前記バッファ層の上に、III族窒化物半導体層を形成する成長工程と、
を有し、
前記サファイア基板準備工程では、｛１０−１０｝面をａ面と平行になる方向に４．５°以上５．５°以下、９．５°以上１０．５°以下、１４．５°以上１５．５°以下、及び、１９．５°以上２０．５°以下の中のいずれかの角度で傾斜した面を前記主面として有する前記サファイア基板を準備し、
前記バッファ層形成工程では、成長温度を１０６０℃以上１１２０℃以下とするIII族窒化物半導体基板の製造方法が提供される。
【手続補正４】
【補正対象書類名】明細書
【補正対象項目名】０００７
【補正方法】変更
【補正の内容】
【０００７】
また、本発明によれば、
III族窒化物半導体結晶で構成され、成長面の面方位が｛１０−１５｝面、及び、｛１０−１５｝面を０°より大０．５°以下の中のいずれかの角度で傾斜した面の中のいずれかであるIII族窒化物半導体層と、
前記成長面と反対の表面側に位置し、前記III族窒化物半導体層と一体となっているサファイア基板と、
を有し、
前記成長面は前記III族窒化物半導体層の表面の一部となっており、
前記サファイア基板は、｛１０−１０｝面をａ面と平行になる方向に９．５°以上１０．５°以下の中のいずれかの角度で傾斜した面である主面を有し、
前記主面の上に前記III族窒化物半導体層が位置するIII族窒化物半導体基板が提供される。